"A下記一般式1で示される構造を有するメタアクリレート但し、ブタンジオールメタアクリレートを除く、B光重合開始剤及びC上記A以外のメタアクリレートを含有する紫外線硬化型樹脂組成物の硬化物層及び記録層を有する光ディスク、式1式中、nは1~30の整数を示す。A下記一般式1で示される構造を有するメタアクリレート但し、ブタンジオールメタアクリレートを除く、B光重合開始剤及びC上記A以外のメタアクリレートを含有する、記録層を有する光ディスク用紫外線硬化型樹脂組成物、式1式中、nは1~30の整数を示す。A一般式1で示される構造を有するメタアクリレート但し、ブタンジオールメタアクリレートを除くがポリテトラメチレングリコールジメタアクリレート又はポリC2又はC3アルキレングリコール-テトラメチレングリコールジメタアクリレートである請求項2に記載の光ディスク用紫外線硬化型樹脂組成物。前記メタアクリレートAが、下記一般式2で示される構造を有するメタアクリレートである請求項2に記載の光ディスク用紫外線硬化型樹脂組成物、式2式中、Rは水素原子又はメチル基、nは2~10の整数を示す。前記メタアクリレートAを、組成物全体に対して20~95重量含有する請求項2に記載の光ディスク用紫外線硬化型樹脂組成物。A以外のメタアクリレートCが、エポキシメタアクリレートC-1、ウレタンメタアクリレートC-2及び、前記A、C-1及びC-2以外のメタアクリレートモノマーC-3からなる群から選択される少なくとも一種である請求項2に記載の光ディスク用紫外線硬化型樹脂組成物。A以外のメタアクリレートCが、ポリエステルポリオール又はポリエーテルポリオールと、ポリイソシアネート及び2-ヒドロキシエチルアクリレートとの反応で得られたウレタンアクリレート又はポリエチレンオキサイド変性ビスフェノールA型ジアクリレートの何れか一方若しくは両者である請求項2に記載の光ディスク用紫外線硬化型樹脂組成物。組成物全体に対して、前記メタアクリレートAが20~95重量、B光重合開始剤の含量が1~10重量であり、残部がA以外のメタアクリレートCである請求項2に記載の光ディスク用紫外線硬化型樹脂組成物。硬化した時の硬化物の25°Cでの弾性率が0.01~100MPaである請求項2に記載の光ディスク用紫外線硬化型樹脂組成物。請求項2~9の何れか一項に記載の紫外線硬化型樹脂組成物に活性エネルギー線を照射して得られる硬化物。記録層を有する光ディスク基板に、請求項2~9の何れか一項に記載の紫外線硬化型樹脂組成物を塗布し、活性エネルギー線を照射して該光ディスク基板上に該樹脂組成物の硬化物層を形成することを特徴とする請求項1に記載の光ディスクの製造方法。請求項2~9の何れか一項に記載された紫外線硬化型樹脂組成物の、記録層を有する光ディスクにおける光透過層形成のための用途。有機色素記録層を有する請求項1に記載の光ディスク。光ディスクが有機色素記録層を有する光ディスクである請求項2~9の何れか一項に記載された紫外線硬化型樹脂組成物。上記A以外のメタアクリレートCとして、ウレタンメタアクリレートC-2を、樹脂組成物の総量に対して、20~60重量で含有する請求項2~9、及び14の何れか一項に記載された紫外線硬化型樹脂組成物。本発明は、記録層、特に有機色素記録層と本発明の紫外線硬化型樹脂組成物の硬化物層を有する光ディスク及び優れた記録信号特性及び耐久性を付与できる紫外線硬化型樹脂組成物を提供することを目的とする。本発明者らは、前記課題を解決すべく鋭意研究を重ねた結果、一般式1の構造を有するメタアクリレートを含有する紫外線硬化型樹脂組成物の硬化物層及び記録層、好ましくは有機色素記録層を有する光ディスクが、優れた記録信号特性及び耐久性を示すことを見出し、本発明を完成するに至った。即ち、本発明は、次の1~15に関するものである。A下記一般式1で示される構造を有するメタアクリレート但し、ブタンジオールメタアクリレートを除く、B光重合開始剤及びC上記A以外のメタアクリレートを含有する紫外線硬化型樹脂組成物の硬化物層及び記録層を有する光ディスク、式1式中、nは1~30の整数を示す。A下記一般式1で示される構造を有するメタアクリレート但し、ブタンジオールメタアクリレートを除く、B光重合開始剤及びC上記A以外のメタアクリレートを含有する、記録層を有する光ディスク用紫外線硬化型樹脂組成物、式1式中、nは1~30の整数を示す。上記A一般式1で示される構造を有するメタアクリレート但し、ブタンジオールメタアクリレートを除くがポリテトラメチレングリコールジメタアクリレート又はポリC2又はC3アルキレングリコール-テトラメチレングリコールジメタアクリレートである上記2に記載の光ディスク用紫外線硬化型樹脂組成物。前記メタアクリレートAが、下記一般式2で示される構造を有するメタアクリレートである上記2に記載の光ディスク用紫外線硬化型樹脂組成物、式2式中、Rは水素原子又はメチル基、nは2~10の整数を示す。前記メタアクリレートAを、組成物全体に対して20~95重量含有する上記2~4の何れか一項に記載の光ディスク用紫外線硬化型樹脂組成物。A以外のメタアクリレートCが、エポキシメタアクリレートC-1、ウレタンメタアクリレートC-2及び、前記A、C-1及びC-2以外のメタアクリレートモノマーC-3からなる群から選択される少なくとも一種である上記2~5の何れか一項に記載の光ディスク用紫外線硬化型樹脂組成物。A以外のメタアクリレートCが、ポリエステルポリオール又はポリエーテルポリオールと、ポリイソシアネート及び2-ヒドロキシエチルアクリレートとの反応で得られたウレタンアクリレート又はポリエチレンオキサイド変性ビスフェノールA型ジアクリレートの何れか一方若しくは両者である上記2~6の何れか一項に記載の光ディスク用紫外線硬化型樹脂組成物。組成物全体に対して、前記メタアクリレートAが20~95重量、B光重合開始剤の含量が1~10重量であり、残部がA以外のメタアクリレートCである上記2~7のいずれか一項に記載の光ディスク用紫外線硬化型樹脂組成物。硬化した時の硬化物の25°Cでの弾性率が0.01~100MPaである上記2~8の何れか一項に記載の光ディスク用紫外線硬化型樹脂組成物。上記2~9の何れか一項に記載の紫外線硬化型樹脂組成物に活性エネルギー線を照射して得られる硬化物。記録層を有する光ディスク基板に、上記2~9のいずれか一項に記載の紫外線硬化型樹脂組成物を塗布し、活性エネルギー線を照射して該光ディスク基板上に該樹脂組成物の硬化物層を形成することを特徴とする上記1に記載の光ディスクの製造方法。12上記2~9の何れか一項に記載された紫外線硬化型樹脂組成物の、記録層を有する光ディスクにおける光透過層形成のための用途。13有機色素記録層を有する上記1に記載の光ディスク。14光ディスクが有機色素記録層を有する光ディスクである上記2~9の何れか一項に記載された紫外線硬化型樹脂組成物。15上記A以外のメタアクリレートCとして、ウレタンメタアクリレートC-2を、樹脂組成物の総量に対して、20~60重量で含有する上記2~9、及び14の何れか一項に記載された紫外線硬化型樹脂組成物。記録層を有する光ディスク、特に有機色素記録層を有する光ディスクの光透過層に、本発明の一般式1で示される構造を有するメタアクリレートを含有する紫外線硬化型樹脂組成物を使用した場合、記録時及び高温高湿下での長時間の使用において信頼性の高い光ディスクを提供できる。本発明の紫外線硬化型樹脂組成物以下本発明の樹脂組成物又は本発明の組成物ともいうは、特定の構造を有するメタアクリレート及び光重合開始剤を含有する。本発明の組成物に含有される一般式1で示される構造を有するメタアクリレート但し、ブタンジオールメタアクリレートを除くAとしては、ブタンジオールモノ又はジメタアクリレートを除く、一般式1で示される構造を有するメタアクリレートで有れば何れも使用することが出来る。単官能若しくは多官能のポリテトラメチレングリコールメタアクリレートが好ましく、2官能のポリテトラメチレングリコールジメタアクリレートがより好ましく、通常ポリテトラメチレングリコールジメタアクリレート又はポリC2又はC3アルキレングリコール-テトラメチレングリコールジメタアクリレートを挙げることができる。nは通常1~30の範囲であり、上記のポリは2~30の範囲である。好ましい範囲は2~20程度であり、より好ましい範囲は3~20程度、更に好ましい範囲は3~15程度である。最も好ましい範囲は2~10若しくは3~10である。上記ジメタアクリレートとしてはポリテトラメチレングリコールジメタアクリレート又はエチレングリコール又はプロピレングリコール-テトラメチレングリコールジメタアクリレート等を挙げることができる。具体的には、ポリエチレングリコール-テトラメチレングリコールジアクリレート例えば、日油株式会社製ブレンマーADETシリーズ、ポリプロピレングリコール-テトラメチレングリコールジアクリレート例えば、日油株式会社製ブレンマーADPTシリーズ、ポリテトラメチレングリコールジアクリレート例えば、日油株式会社製ブレンマーADT-250、ポリエチレングリコール-テトラメチレングリコールジメタクリレート例えば、日油株式会社製ブレンマーPDETシリーズ、ポリプロピレングリコール-テトラメチレングリコールジメタクリレート例えば、日油株式会社製ブレンマーPDPTシリーズ、ポリテトラメチレングリコールジメタクリレート例えば、日油株式会社製ブレンマーPDT-650等を挙げることができる。上記のジメタアクリレートの中でも、ポリテトラメチレングリコールジメタアクリレートが好ましく、より好ましくは一般式2で示される構造を有するメタアクリレートが特に好ましい。式中、Rは水素原子又はメチル基、nは2~10の整数を示す。一般式2で示される構造を有するメタアクリレートはポリテトラメチレングリコールと、メタアクリル酸との脱水エステル化反応、低級アルキルアクリル酸エステルとのエステル交換反応、アクリル酸クロライドを使用した脱塩反応により製造できる。市販の化合物としては、例えば、一般式2中、Rが水素原子、n=3の化合物を日油株式会社製ブレンマーADT-250や共栄社化学株式会社製ライトアクリレートPTMGA-250、一般式2中、Rが水素原子、n=9の化合物を新中村化学株式会社製NKエステルA-PTMG-65として入手することができる。A成分の紫外線硬化型樹脂組成物中の含有量は通常10~95重量、好ましくは20~95重量、より好ましくは20~80重量、更に好ましくは40~80重量、最も好ましくは50~80重量である。10重量未満では色素の体積変化を補助できず、記録信号特性の指標であるジッタ値が悪くなる。本発明の組成物に含有される光重合開始剤Bとしては、特に限定はされないが、例えば、1-ヒドロキシシクロヘキシルフェニルケトンイルガキュアー184;チバスペシャリティケミカルズ製、2-ヒドロキシ-2-メチル-[4-1-メチルビニルフェニル]プロパノールオリゴマーONERifined、1-4-2-ヒドロキシエトキシ-フェニル-2-ヒドロキシ-2-メチル-1-プロパン-1-オンイルガキュアー2959;チバスペシャリティケミカルズ製、2-ヒドロキシ-1-{4-[4-2-ヒドロキシ-2-メチル-プロピオニル-ベンジル-フェニル}-2-メチル-プロパン-1-オンイルガキュアー127;チバスペシャリティケミカルズ製、2,2-ジメトキシ-2-フェニルアセトフェノンイルガキュアー651;チバスペシャリティケミカルズ製、2-ヒドロキシ-2-メチル-1-フェニル-プロパン-1-オンダロキュア1173;チバスペシャリティケミカルズ製、2-メチル-1-[4-メチルチオフェニル]-2-モルホリノプロパン-1-オンイルガキュアー907;チバスペシャリティケミカルズ製、2-ベンジル-2-ジメチルアミノ-1-4-モルホリノフェニル-ブタン-1-オン、2-クロロチオキサントン、2,4-ジメチルチオキサントン、2,4-ジイソプロピルチオキサントン、イソプロピルチオキサントン、2,4,6-トリメチルベンゾイルジフェニルフォスフィンオキサイド、ビス2,4,6-トリメチルベンゾイル-フェニルフォスフィンオキサイド、ビス2,6-ジメトキシベンゾイル-2,4,4-トリメチルペンチルフォスフィンオキサイド等を挙げることができる。本発明の紫外線硬化型樹脂組成物においては、これらB成分は、1種または2種以上を任意の割合で混合して使用することができる。B成分の紫外線硬化型樹脂組成物中の含有量は通常0.5~20重量、好ましくは1~10重量である。更に、光重合開始助剤となりうるアミン類等を上記の光重合開始剤と併用することもできる。使用しうるアミン類等としては、安息香酸2-ジメチルアミノエチルエステル、ジメチルアミノアセトフェノン、p-ジメチルアミノ安息香酸エチルエステルまたはp-ジメチルアミノ安息香酸イソアミルエステル等が挙げられる。該アミン類等の光重合開始助剤を使用する場合、本発明の接着用樹脂組成物中の含有量は通常0.005~5重量、好ましくは0.01~3重量である。本発明の組成物に含有されるA以外のメタアクリレートCとしては、メタアクリロイル基を1個以上有するメタアクリレートを使用することができる。尚、本発明においてメタアクリレートとはメタクリレート又はアクリレートを意味し、その種類は特に限定されない。好ましいものとしてはC-1エポキシメタアクリレート及び/又はC-2ウレタンメタアクリレート、更にはC-3メタアクリレートモノマー前記A成分、C-1成分及びC-2成分以外のメタアクリレート等を用いることができる。本発明において用いうるエポキシメタアクリレートC-1は、硬化性の向上や硬化物の硬度や硬化速度を向上させる機能がある。また、本発明において、エポキシメタアクリレートとしては、グリシジルエーテル型エポキシ化合物と、メタアクリル酸を反応させることにより得られたものであればいずれも使用できる。該エポキシメタアクリレートを得るために使用出来る好ましいグリシジルエーテル型エポキシ化合物としては、ビスフェノールA或いはそのアルキレンオキサイド付加体のジグリシジルエーテル、ビスフェノールF或いはそのアルキレンオキサイド付加体のジグリシジルエーテル、水素添加ビスフェノールA或いはそのアルキレンオキサイド付加体のジグリシジルエーテル、水素添加ビスフェノールF或いはそのアルキレンオキサイド付加体のジグリシジルエーテル、エチレングリコールジグリシジルエーテル、プロピレングリコールジグリシジルエーテル、ネオペンチルグリコールジグリシジルエーテル、ブタンジオールジグリシジルエーテル、へキサンジオールジグリシジルエーテル、シクロヘキサンジメタノールジグリシジルエーテル、ポリプロピレングリコールジグリシジルエーテル等を挙げることができる。エポキシメタアクリレートは、これらグリシジルエーテル型エポキシ化合物と、メタアクリル酸を、例えば、下記のような条件で反応させることにより得られる。グリシジルエーテル型エポキシ化合物のエポキシ基1当量に対して、メタアクリル酸を0.9~1.5モル、より好ましくは0.95~1.1モルの比率で反応させる。反応温度は80~120°Cが好ましく、反応時間は10~35時間程度である。反応を促進させるために、例えばトリフェニルフォスフィン、TAP、トリエタノールアミン、テトラエチルアンモニウムクロライド等の触媒を使用するのが好ましい。又、反応中、重合を防止するために重合禁止剤として、例えば、パラメトキシフェノール、メチルハイドロキノン等を使用することもできる。本発明において、エポキシメタアクリレートC-1としては、ビスフェノールA型のエポキシ化合物より得られた、ビスフェノールA型エポキシメタアクリレートがより好ましい。ビスフェノールA型のエポキシ化合物としては上記ビスフェノールA或いはそのアルキレンオキサイド付加体のジグリシジルエーテル、水素添加ビスフェノールA或いはそのアルキレンオキサイド付加体のジグリシジルエーテル等を挙げることができる。本発明において、エポキシメタアクリレートC-1の分子量としては500~10000が好ましい。本発明において用いうるウレタンメタアクリレートC-2は、本発明の樹脂組成物の粘度調整と硬化物における弾性率の調整、及び、該樹脂組成物の硬化物層が、光透過層として使用された時には、機械的特性を向上させる反り、ゆがみ等を減じる機能があり、光ディスクにおける記録信号特性を向上させる。ウレタンメタアクリレートは、多価アルコール、ポリイソシアネート及びヒドロキシメタアクリレート化合物を反応させることによって得られる。より具体的には、多価アルコールとポリイソシアネートを反応させ、得られたウレタンオリゴマーに、ヒドロキシメタアクリレート化合物を反応させることによって得ることが出来る。多価アルコールとしては、例えば、下記の多価アルコールを挙げることができる。iネオペンチルグリコール、3-メチル-1,5-ペンタンジオール、エチレングリコール、プロピレングリコール、1,4-ブタンジオール、1,6-ヘキサンジオール、トリメチロールプロパン、ペンタエリスリトール、トリシクロデカンジメチロール、ビス-ヒドロキシメチル-シクロヘキサン等の脂肪族多価アルコール、好ましくは炭素数2~10脂肪族多価アルコール。ii上記i記載の脂肪族多価アルコールの一種と多塩基酸との反応によって得られるポリエステルポリオール。なお上記の多塩基酸としては、例えば、コハク酸、フタル酸、ヘキサヒドロ無水フタル酸、テレフタル酸、アジピン酸、アゼライン酸、テトラヒドロ無水フタル酸等を挙げることができる。iii上記の多価アルコールとε-カプロラクトンとの反応によって得られるカプロラクトンアルコール。ivポリカーボネートポリオール。例えば1,6-ヘキサンジオール等の多価アルコールとジフェニルカーボネートとの反応によって得られるポリカーボネートジオール等。vポリエーテルポリオール。例えばポリエチレングリコール、ポリプロピレングリコール又はポリテトラメチレングリコール等のポリC2-C4アルキレングリコール、エチレンオキサイド変性ビスフェノールA等。上記の中で、多価アルコールとしては、ポリエーテルポリオール又はポリエステルポリオールが好ましい。これらの平均分子量は200~8000程度が好ましく、より好ましくは200~3000程度であり、更に好ましくは300~1800程度、最も好ましくは400~1500程度である。より好ましくはポリC2-C4アルキレングリコールである。なお、ポリエーテルポリオールは相溶性を向上させる点から特に好ましい。ウレタンメタアクリレートC-2の合成に使用されるポリイソシアネート有機ポリイソシアネートとしては、ジイソシアネートが好ましく、例えばイソホロンジイソシアネート、ヘキサメチレンジイソシアネート、トリレンジイソシアネート、キシレンジイソシアネート、ジフェニルメタン-4,4’-ジイソシアネート又はジシクロペンタニルジイソシアネート等が挙げられる。これらの中で、イソホロンジイソシアネート又はトリレンジイソシアネートがより好ましい。ウレタンメタアクリレートC-2の合成に使用されるヒドロキシメタアクリレート化合物としては、例えばヒドロキシエチルメタアクリレート、ヒドロキシプロピルメタアクリレート、ヒドロキシブチルメタアクリレート、ジメチロールシクロヘキシルモノメタアクリレート等のヒドロキシC2-C8脂肪族炭化水素を挙げることができる。また、上記において、分子量200~3000程度好ましくは分子量300~1800のポリエステルポリオール又はポリエーテルポリオールを用いて得られたウレタンメタアクリレートも好ましいウレタンメタアクリレートC-2の一つである。また、場合により、300~1800程度のポリC2~C6アルキレングリコール、より好ましくは分子量300~1800程度のC3~C5アルキレングリコール、イソホロンジイソシアネート及びヒドロキシC2~C4メタアクリレートとの反応で得られるウレタンメタアクリレートも好ましいウレタンメタアクリレートC-2の一つである。また、UX-0937:ポリエーテル系ウレタンアクリレート日本化薬株製等として市場より入手することも可能である。ウレタンメタアクリレートC-2の分子量としては通常400~10000程度、好ましくは400~2000程度、より好ましくは400~1000程度である。本発明の樹脂組成物において、ウレタンメタアクリレートC-2を含む態様は好ましい態様の一つであり、C成分として、ウレタンメタアクリレートC-2単独を含む態様であっても良く、他のC成分と併用する態様であっても良い。本発明の樹脂組成物において、ウレタンメタアクリレートC-2を含む場合、その含量は、樹脂組成物の総量に対して、0より大きく、通常80以下、好ましくは70重量以下、より好ましくは60重量以下である。例えば、C成分として、ウレタンメタアクリレートC-2を含む態様においては、樹脂組成物の総量に対して、20~80重量程度が好ましく、より好ましくは20~70重量以下であり、更に好ましくは20~60重量、最も好ましくは20~50重量である。これらの含量においてはC成分としてウレタンメタアクリレートC-2を単独で含んでもよいし、また、C-1成分又はC-3成分を併用してもよい。メタアクリレートモノマーC-3として、前記のA、C-1成分及びC-2成分以外のメタアクリレートモノマーは何れも使用することができる。例えば下記する単官能又は多官能好ましくは2~6官能メタアクリレートを挙げることができる。例えば、メタアクリロイル基を1つ有するメタアクリレートモノマーとして、エチレンオキサイド変性フェノールメタアクリレート、イソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート、トリデシルメタアクリレート、メトキシトリプロピレングリコールメタアクリレート、カプロラクトン変性ヒドロキシエチルメタアクリレート、カプロラクトン変性ヒドロキシブチルメタアクリレート、ベンジルメタアクリレート、テトラヒドロフルフリルメタアクリレート、モルホリンメタアクリレート、フェニルグリシジルメタアクリレート、2-ヒドロキシプロピルメタアクリレート、エトキシジエチレングリコールメタアクリレート、トリシクロデカンメタアクリレート、ポリプロピレングリコールメタアクリレート、ポリプロピレンオキサイド変性ノニルフェニルメタアクリレート、イソボルニルメタアクリレート、ジシクロペンタジエンオキシエチルメタアクリレート、ジシクロペンテニルアクリレート例えば、日立化成工業株式会社製FANCRYLFA-511A、ジシクロペンテニルオキシエチルアクリレート例えば、日立化成工業株式会社製FANCRYLFA-512A、ジシクロペンテニルオキシメタクリレート例えば、日立化成工業株式会社製FANCRYLFA-512M、ジシクロペンタニルアクリレート例えば、日立化成工業株式会社製FANCRYLFA-513A、ジシクロペンタニルメタクリレート例えば、日立化成工業株式会社製FANCRYLFA-513M、1-アダマンチルアクリレート例えば、出光興産株式会社製AdamantateAA、2-メチル-2-アダマンチルアクリレート例えば、出光興産株式会社製AdamantateMA、2-エチル-2-アダマンチルアクリレート例えば、出光興産株式会社製AdamantateEA、1-アダマンチルメタクリレート例えば、出光興産株式会社製AdamantateAM、エチレンオキサイド変性フェノキシ化リン酸メタアクリレート、エチレンオキサイド変性ブトキシ化リン酸メタアクリレート及びエチレンオキサイド変性オクチルオキシ化リン酸メタアクリレート等を挙げることができる。メタアクリロイル基を1つ有するメタアクリレートモノマーは本発明の紫外線硬化型樹脂組成物を光透過層として形成させた光ディスクの機械的特性反り、ゆがみ等の抑制を向上させる機能を有する。ここで、記録時及び高温多湿下で優れた信号記録特性を付与するという観点から、エチレンオキサイド変性フェノールメタアクリレート、イソオクチルメタアクリレート、イソアミルメタアクリレート、ラウリルメタアクリレート、イソデシルメタアクリレート、ステアリルメタアクリレート、セチルメタアクリレート、イソミリスチルメタアクリレート、トリデシルメタアクリレート、メトキシトリプロピレングリコールメタアクリレート、カプロラクトン変性ヒドロキシエチルメタアクリレート、カプロラクトン変性ヒドロキシブチルメタアクリレート、ポリプロピレングリコールメタアクリレート、ポリプロピレンオキサイド変性ノニルフェニルメタアクリレート、ジシクロペンテニルオキシエチルアクリレートを使用することが特に好ましい。C-3成分としてのメタアクリロイル基を2個有するメタアクリレートモノマーとしては、カプロラクトン変性ヒドロキシピバリン酸ネオペンチルグリコールジメタアクリレート、2-エチル-2-ブチル-プロパンジオールジメタアクリレート、1,9-ノナンジオールジメタアクリレート、1,10-デカンジオールジメタアクリレート、シクロヘキサン-1,4-ジメタノールジメタアクリレート、シクロヘキサン-1,3-ジメタノールジメタアクリレート、トリシクロデカンジメチロールジメタアクリレート例えば、日本化薬株式会社製、KAYARADR-684、トリシクロデカンジメチロールジアクリレート等、ジオキサングリコールジメタアクリレート例えば、日本化薬株式会社製、KAYARADR-604、ジオキサングリコールジアクリレート等、ネオペンチルグリコールジメタアクリレート、ジシクロペンタニルジメタアクリレート、1,6-ヘキサンジオールジメタアクリレート、エチレンオキサイド変性1,6-ヘキサンジオールジメタアクリレート、ポリプロピレンオキサイド変性1,6-ヘキサンジオールジメタアクリレート、ネオペンチルグリコールジメタアクリレート、アルキレンオキサイド変性ネオペンチルグリコールジメタアクリレート、ヒドロキシピバリン酸ネオペンチルグリコールジメタアクリレート、ポリエチレングリコールジメタアクリレート、ポリプロピレングリコールジメタアクリレート、アルキレンオキサイド変性ビスフェノールA型ジメタアクリレート及びエチレンオキサイド変性リン酸ジメタアクリレート等を挙げることができる。ここで、記録時及び高温多湿下で優れた信号記録特性を付与するという観点から、カプロラクトン変性ヒドロキシピバリン酸ネオペンチルグリコールジメタアクリレート、2-エチル-2-ブチル-プロパンジオールジメタアクリレート、1,9-ノナンジオールジメタアクリレート、1,10-デカンジオールジメタアクリレート、エチレンオキサイド変性1,6-ヘキサンジオールジメタアクリレート、ポリプロピレンオキサイド変性1,6-ヘキサンジオールジメタアクリレート、アルキレンオキサイド変性ネオペンチルグリコールジメタアクリレート、ポリエチレングリコールジメタアクリレート、ポリプロピレングリコールジメタアクリレート、アルキレンオキサイド変性ビスフェノールA型ジメタアクリレートを使用することが好ましく、カプロラクトン変性ヒドロキシピバリン酸ネオペンチルグリコールジメタアクリレート又はポリC2~C4アルキレンオキサイド変性C6-C15グリコールジメタアクリレートがより好ましい。場合によりポリC2~C4アルキレンオキサイド変性ビスフェノールA型ジメタアクリレートはより好ましい。C-3成分としてのメタアクリロイル基を3個有するメタアクリレートモノマーとしては、カプロラクトン変性トリスアクリロキシエチルイソシアヌレート、トリメチロールプロパントリメタアクリレート、トリメチロールオクタントリメタアクリレート、トリメチロールプロパンポリエトキシトリメタアクリレート、トリメチロールプロパンポリプロポキシトリメタアクリレート、トリメチロールプロパンポリエトキシポリプロポキシトリメタアクリレート、トリス[メタアクロイルオキシエチル]イソシアヌレ-ト、ペンタエリスリトールトリメタアクリレート、エチレンオキサイド変性トリメチロールプロパントリメタアクリレート、プロピレンオキサイド変性トリメチロールプロパントリメタアクリレート等を挙げることができる。ここで、記録時及び高温多湿下で優れた信号記録特性を付与するという観点から、カプロラクトン変性トリスアクリロキシエチルイソシアヌレートが特に好ましい。C-3成分としてのメタアクリロイル基を4個有するメタアクリレートモノマーとしては、ペンタエリスリトールポリエトキシテトラメタアクリレート、ペンタエリスリトールポリプロポキシテトラメタアクリレート、ペンタエリスリトールテトラメタアクリレート、ジトリメチロールプロパンテトラメタアクリレート、ジペンタエリスリトールテトラメタアクリレート等を挙げることができる。C-3成分としてのメタアクリロイル基を5個有するメタアクリレートモノマーとしては、ジペンタエリスリトールペンタメタアクリレート等を挙げることができる。C-3成分としてのメタアクリロイル基を6個有するメタアクリレートモノマーとしては、カプロラクトン変性ジペンタエリスリトールヘキサメタアクリレート、ジペンタエリスリトールヘキサメタアクリレート等を挙げることができる。なお、本発明において用いうるメタアクリレートモノマーは、メタアクリロイル基を7個以上有する多官能のものであってもよい。ここで、記録時及び高温多湿下で優れた信号記録特性を付与するという観点から、カプロラクトン変性ジペンタエリスリトールヘキサメタアクリレートが特に好ましい。本発明の紫外線硬化型樹脂組成物においては、これらC成分は、1種または2種以上を任意の割合で混合して使用することができる。C成分の紫外線硬化型樹脂組成物中の含有量樹脂組成物の総量に対する含有量は通常4~80、好ましくは10~50重量、更に好ましくは10~40重量である。また、ウレタン又はiiに記載の方法により色素記録層を有するブルーレイディスクを作製し、得られたブルーレイディスクの記録特性評価を下記iiiに記載の方法で行い、その結果を前記表1に記載した。また、本発明の樹脂組成物の硬化物の弾性率を下記ivに記載の方法で行い、その結果を前記表1に記載した。i実施例1及び2の樹脂組成物を用いたブルーレイディスクの作製光透過層が、本発明の樹脂硬化物層及び他の光透過層用の樹脂組成物硬化層の2層からなる色素記録層を有するブルーレイディスク1.トラックピッチ0.32μmの案内溝を有する直径12cm、厚み1.1mmのポリカーボネート基板に銀合金を100nmの膜厚になるようスパッタし、反射層を形成した。その後、アゾ色素をTFPテトラフルオロプロパノール溶剤に溶かした色素溶液をスピンコート法により塗布し、80°Cで30分間乾燥して色素記録層を形成した。さらに、ZnS-SiO2モル比80:20を約15nmの厚みになるようスパッタし、界面層を形成し、ブルーレイディスク基板を作製した。2.ブルーレイディスク基板を界面層が上になるようスピンテーブルに乗せ、内径11.5mmまで覆う様に円状のキャップ処理を行い、ついで本発明の紫外線硬化型樹脂組成物を2.0g中心部のキャップ上に供給した。3.本発明の紫外線硬化型樹脂組成物の粘度に合わせ、1000rpmから1500rpmの速度範囲で4秒から7秒間スピンコートし、各塗布膜厚が25μmとなるよう塗布した。スピンコート終了間際にキセノンフラッシュランプを2ショット照射し、表面の流動性が無くなる程度に硬化させた。4.高圧水銀ランプを使用し、上側から400mJ/cm2で3秒間照射して本発明の紫外線硬化型樹脂組成物を完全硬化させた。5.硬化した本発明の紫外線硬化型樹脂組成物が上になるようスピンテーブルに乗せ、内径11.5mmまで覆う様に円状のキャップ処理を行い、ついでBRD-864日本化薬株製ブルーレイディスク用光透過層用樹脂を3.0g中心部のキャップ上に供給した。6.1500rpmの速度範囲で4秒から7秒間スピンコートし、塗布膜厚が75μmとなるよう塗布した。スピンコート終了間際にキセノンフラッシュランプを2ショット照射し、表面の流動性が無くなる程度に硬化させた。7.高圧水銀ランプを使用し、上側から400mJ/cm2で3秒間照射してBRD-864を完全硬化させ、本発明のブルーレイディスクを作製した。ii実施例3の樹脂組成物を用いたブルーレイディスク光透過層が本発明の樹脂硬化物層単独からなる色素記録層を有するブルーレイディスク1.トラックピッチ0.32μmの案内溝を有する直径12cm、厚み1.1mmのポリカーボネート基板に銀合金を100nmの膜厚になるようスパッタし、反射層を形成した。その後、アゾ色素をTFPテトラフルオロプロパノール溶剤に溶かした色素溶液をスピンコート法により塗布し、80°Cで30分間乾燥して有機色素記録層を形成した。さらに、ZnS-SiO2モル比80:20を約15nmの厚みになるようスパッタし、界面層を形成し、ブルーレイディスク基板を作製した。2.ブルーレイディスク基板を界面層が上になるようスピンテーブルに乗せ、内径11.5mmまで覆う様に円状のキャップ処理を行い、ついで本発明の紫外線硬化型樹脂組成物を2.0g中心部のキャップ上に供給した。3.本発明の紫外線硬化型樹脂組成物の粘度に合わせ、800rpmから1300rpmの速度範囲で4秒から7秒間スピンコートし、塗布膜の硬化後厚さが100μmとなるよう塗布した。スピンコート終了間際にキセノンフラッシュランプを2ショット照射し、表面の流動性が無くなる程度に硬化させた。4.高圧水銀ランプを使用し、上側から光量400mJ/cm2で3秒間照射して本発明の紫外線硬化型樹脂組成物を完全硬化させ、本発明のブルーレイディスクを作製した。iiiブルーレイディスクの耐久性試験前後の記録信号特性本発明の光ディスクを、80°C、85RH環境下、250時間放置した。ブルーレイディスクデータ信号測定装置パルステック社製ODU-1000を用いて、線速度4.92m/s、再生パワー0.30mW、記録パワー6.0mW、T連続記録1T長=0.08μmで記録し、耐久性試験前後のブルーレイディスクの記録信号特性ジッタ値を測定し、下記基準で評価した。ジッタ値は光ディスクの電気信号のひとつであり、これらの数値が高いほど、ブルーレイディスクの信号データが劣化していることを示し、10以上となるとデータの読み書きが困難となる。ジッタ値の評価○ジッタ値10.0未満。×ジッタ値10.0以上。iv本発明の樹脂硬化物層の弾性率の測定弾性率は、JISK7244-5に基づく動的粘弾性測定法に従い測定した。即ち、本発明の樹脂組成物で、硬化後の厚さが1mmとなるように、塗膜を形成し、FusionランプDバルブを使用し、1J/cm2の積算光量において硬化させた後、長さ5cm、幅1cm、厚さ1mmの大きさのサンプル片を作製し、エスアイアイナノテクノロジー社製粘弾性測定装置DMS6100により測定を行った。測定は曲げモードで行い、振幅荷重10mN、周波数1Hz、昇温速度2°C/分の条件で-50°C~200°Cの範囲で測定を行った。vブルーレイ400nm付近の光の透過度の測定上記実施例1~3で得られた樹脂組成物を用いて、硬化後の膜厚が100μmの光の透過度測定用のそれぞれのサンプルを作成し、分光光度計U-3310、株式会社日立ハイテクノロジー製を用いて、各サンプルにおける405nmでの光の吸光度を測定して、光の透過度を求めた。何れのサンプルにおいても、光の透過度は85以上であった。表1の結果より、一般式1で示される構造を有するメタアクリレートを含有する実施例1及び2の本発明の樹脂組成物は、耐久性試験前後において良好な記録信号特性が得られた。一方、式3の化合物を含有した比較例1及び式2のRが水素原子、n=1の化合物を含有する比較例2は耐久性試験前後において良好な記録信号特性が得られなかった。"